(57)【要約】【課題】成皮革の製造に際して繰り返して使用しても、合成皮革の製造効率が低下することがない合成皮革用工程紙を提供すること。【解決手段】基材と、基材上に形成された剥離剤層とを備えた合成皮革用工程紙において、剥離剤層は、シリコーン変性アクリル樹脂とメラミン樹脂、またはシリコーン変性アルキド樹脂とメラミン樹脂のいずれかからなり、ＸＰＳ（X-ray Photoelectron Spectroscopy）により剥離剤層の表面を測定したときに、Ｓｉ元素比率が１２％以上である。【選択図】なし【特許請求の範囲】
【請求項１】
基材と、前記基材上に形成された剥離剤層とを備えた合成皮革用工程紙であって、
前記剥離剤層は、シリコーン変性アクリル樹脂とメラミン樹脂、またはシリコーン変性アルキド樹脂とメラミン樹脂のいずれかからなり、ＸＰＳ（X-ray Photoelectron Spectroscopy）により前記剥離剤層の表面を測定したときに、Ｓｉ元素比率が１２％以上である合成皮革用工程紙。
【請求項２】
請求項１に記載の合成皮革用工程紙において、
前記剥離剤層には、さらに不定形粒子からなる充填剤が０質量％を超え、１２質量％以下含有する合成皮革用工程紙。
【請求項３】
請求項２に記載の合成皮革用工程紙において、
前記不定形粒子の平均粒子径Ｄ５０は、０．５μｍ以上、５．０μｍ以下である合成皮革用工程紙。
【請求項４】
請求項２または請求項３に記載の合成皮革用工程紙において、
前記不定形粒子は、不定形シリカ粒子である合成皮革用工程紙。
【請求項５】
請求項１から請求項４のいずれか一項に記載の合成皮革用工程紙において、
前記剥離剤層の膜厚は、３．０μｍ以上、１２μｍ以下である合成皮革用工程紙。
【請求項６】
請求項１から請求項５のいずれか一項に記載の合成皮革用工程紙の剥離剤層上に、合成樹脂を含む塗工液を塗布する工程と、
塗布された前記塗工液を乾燥して合成皮革を形成する工程と、
乾燥後、前記合成皮革用工程紙を前記合成皮革から剥離する工程と、
を含む合成皮革の製造方法。
【発明の詳細な説明】
【技術分野】
【０００１】
本発明は、合成皮革用工程紙および合成皮革の製造方法に関する。
【背景技術】
【０００２】
合成皮革は、紙などの基材上に、剥離剤樹脂組成物からなる剥離剤層を有する工程紙を用いて、剥離剤層上にウレタン樹脂、塩化ビニル樹脂などの合成樹脂を主成分とする塗工液を塗布し乾燥した後、必要に応じてさらにその上に基布を、接着剤を介して貼合し、最終的に合成皮革を工程紙から剥離することにより製造されている。
【０００３】
工程紙の剥離剤層を構成する剥離剤樹脂組成物として、たとえば、特許文献１には、シリコーン変性アルキド樹脂にアミノ樹脂およびアルキド樹脂を含有させたものが開示されている。
また、特許文献２には、剥離剤樹脂組成物として、メラミン樹脂およびシリコーン変性アルキド樹脂からなるものが開示されている。
【先行技術文献】
【特許文献】
【０００４】
【特許文献１】特開昭６１−３６１１７号公報
【特許文献２】特開２０１７−１７７４３４号公報
【発明の概要】
【発明が解決しようとする課題】
【０００５】
しかしながら、前記特許文献１および特許文献２に開示された剥離材樹脂組成物を用いた合成皮革用工程紙を用いて合成皮革を製造した場合、合成皮革用工程紙の繰り返しの使用により、合成皮革の剥離時に剥離力が増大し、合成皮革の製造効率が低下をしてしまうという課題がある。
【０００６】
本発明の目的は、合成皮革の製造に際して繰り返して使用しても、合成皮革の製造効率が低下することがない合成皮革用工程紙および合成皮革の製造方法を提供することにある。
【課題を解決するための手段】
【０００７】
本発明の合成皮革用工程紙は、基材と、前記基材上に形成された剥離剤層とを備えた合成皮革用工程紙であって、前記剥離剤層は、シリコーン変性アクリル樹脂とメラミン樹脂、またはシリコーン変性アルキド樹脂とメラミン樹脂のいずれかからなり、ＸＰＳ（X-ray Photoelectron Spectroscopy）により前記剥離剤層の表面を測定したときに、Ｓｉ元素比率が１２％以上である。
この発明によれば、剥離樹脂層の表面のＳｉ元素比率が１２％以上であることにより、剥離剤層と合成皮革用樹脂の剥離力が増大しにくくなるため、合成皮革用工程紙を繰り返して使用しても合成皮革の製造効率が低下することがない。
【０００８】
本発明では、前記剥離剤層には、さらに不定形粒子からなる充填剤層が０質量％を超え、１２質量％以下含有するのが好ましい。
剥離剤層に充填剤が添加されることにより、表面平滑なエナメル調合成皮革だけでなくマット調、セミマット調など様々な質感の合成皮革を製造することができる。
充填剤の上限を１２質量％以下としたのは、充填剤が１２質量％を超えると、合成皮革の製造工程で充填剤が剥離剤層から脱落しやすくなり、繰り返し使用した場合の合成皮革の質感の変化を招いたり、合成皮革を汚染する可能性がある。
【０００９】
本発明では、前記不定形粒子は、不定形シリカ粒子であるのが好ましい。
この発明によれば、不定形粒子が無機材料から構成されることにより、合成皮革製造中の加熱によっても、変形、溶融することがないので、所望の質感の合成皮革を製造することができる。
【００１０】
本発明では、前記剥離剤層の膜厚は、３．０μｍ以上、１２μｍ以下であるのが好ましい。
膜厚が３．０μｍ未満では、剥離剤層から露出する充填剤が多くなりすぎることでマット感が強くなってしまい、所望の質感を有する合成皮革を製造することができない。また充填剤が剥離剤層に固定されにくくなり、充填剤が剥離剤層から脱落してしまい、所望の質感を有する合成皮革を製造することができない。
さらに、膜厚が３μｍ未満では、剥離剤層中のシリコーン変性アクリル樹脂またはシリコーン変性アルキド樹脂の絶対量が少なくなり、剥離剤層の表面のＳｉ元素比率が１２％以上を維持するのが困難となる。
【００１１】
一方、膜厚が１２μｍを超えると、充填剤が剥離剤層中に埋没し、剥離剤層から露出する充填剤が少なくなることで光沢感が強調されてしまい、所望の質感を有する合成皮革を製造することができない。
なお、膜厚との関係では、前記不定形粒子の平均粒子径Ｄ５０は、０．５μｍ以上、５．０μｍ以下であるのが好ましい。
【００１２】
本発明の合成皮革の製造方法は、前述した合成皮革用工程紙の剥離剤層上に、合成樹脂を含む塗工液を塗布する工程と、塗布された前記塗工液を乾燥して合成皮革を形成する工程と、乾燥後、前記合成皮革用工程紙を前記合成皮革から剥離する工程と、を含む。
この発明によれば、剥離剤層と合成皮革用樹脂の剥離力が増大しにくくなり、合成皮革用工程紙を繰り返し使用して合成皮革を製造できるので、合成皮革の製造効率が低下することがない。
【発明を実施するための形態】
【００１３】
以下、本発明の実施の形態に係る合成皮革用工程紙は、基材および剥離剤層を備える。
［１］基材
合成皮革用工程紙の基材としては、後述の剥離剤層を支持できるものであれば適宜選択でき、紙基材、樹脂フィルム等が挙げられる。
紙基材としては、たとえば、上質紙、中質紙、グラシン紙、アート紙、コート紙およびキャストコート紙等の紙基材が挙げられ、また、これらの紙基材にポリエチレン等の熱可塑性樹脂をラミネートしたラミネート紙も挙げられる。
【００１４】
樹脂フィルムとしては、例えば、ポリエチレンテレフタレート、ポリエチレンナフタレート、ポリブチレンテレフタレート等のポリエステル、ポリエチレン、ポリプロピレン、ポリメチルペンテン等のポリオレフィンからなるフィルムなどが挙げられる。
また、これらは単層であってもよいし、同種または異種の２層以上の多層であってもよい。
基材の厚さは、特に限定されないが、５〜３００μｍであることが好ましく、１０〜２００μｍであることがより好ましい。
これらの基材の中でも、強度および入手が容易である観点から、紙基材が好ましく、キャストコート紙がより好ましい。キャストコート紙を用いることにより、平滑性、耐熱性、バリア性を確保することができる。
キャストコート紙（高光沢紙）としては、たとえば、直接法、リウェット法、凝固法で製造されたものが挙げられるが、市販品としては、日本製紙（株）製のエスプリシリーズ、王子製紙（株）製のミラーコートシリーズ等が挙げられる。
【００１５】
［２］剥離剤層
剥離剤層は、剥離剤組成物から構成される。剥離剤組成物は、シリコーン変性アクリル樹脂とメラミン樹脂、またはシリコーン変性アルキド樹脂とメラミン樹脂のいずれかから構成される。
【００１６】
剥離剤組成物としては、シリコーン変性アクリル樹脂とメラミン樹脂の混合液を使用することができ、たとえば信越化学工業社製X-62-9088、KS-892、日立化成社製TA31-291Fなどを好適に用いることができる。
また、剥離剤組成物としては、シリコーン変性アルキド樹脂とメラミン樹脂の混合液を使用することができ、たとえば信越化学工業社製X-62-9094、X-62-9095、日立化成社製、TA31-209E、TF-309などを好適に用いることができる。
【００１７】
これらのようなシリコーン変性された樹脂を採用することにより、合成皮革を繰り返し製膜しても変性成分が剥離剤層表面にとどまるため剥離性が維持できる。
また、剥離剤組成物の硬化剤成分としてメラミン樹脂を用いることから、剥離剤層が硬化し、剥離性が向上する。
【００１８】
剥離剤層は、ＸＰＳ（X-ray Photoelectron Spectroscopy）により前記剥離剤層の表面を測定したときに、Ｓｉ元素比率が１２％以上である。
剥離剤層の表面のＳｉ元素比率が１２％以上であれば、１０回使用後の剥離剤層の表面のＳｉ元素比率を１０％以上に維持することができるため、剥離力が増加することなく、
合成皮革の製造効率が低下することもない。
【００１９】
剥離剤層の表面のＳｉ元素比率を１２％以上とするには、基材上に剥離剤組成物を塗布した後、初期の乾燥工程を、通常の剥離剤層の乾燥条件よりも緩やかな条件で行うことにより、シリコーンを含む成分を剥離剤層の表面に偏析させる方法が考えられる。
【００２０】
合成皮革用工程紙において、硬化後の剥離剤層の膜厚は、特に限定されないが、３μｍ以上、１２μｍ以下が好ましく、３μｍ以上、８μｍ以下がより好ましい。
後述する充填剤との関係もあるが、剥離剤層の膜厚が３μｍ未満であると、剥離剤組成物中のシリコーン変性された樹脂の配合量によっては、剥離剤の表面に偏析するシリコーン変性された樹脂の絶対量が少なくなり、剥離剤層の表面のＳｉ元素化率が１２％未満となる。
膜厚の上限については、特に制限はないが、材料コストの関係、後述する充填剤の剥離剤層の表面への露出状態を考えれば、１２μｍ以下とするのが好ましい。
【００２１】
［３］充填剤
剥離剤組成物には、さらに充填剤を添加してもよい。充填剤としては、不定形のシリカ、アルミナ、酸化チタン、酸化亜鉛、炭酸カルシウム、水酸化マグネシウム、水酸化アルミニウム、カオリン、タルク、クレー等が挙げられ、耐熱性の観点から、不定形シリカ粒子、不定形アルミナ粒子が好ましく、経済的な観点から 不定形シリカを採用することがより好ましい。
また、これらの充填剤は分散性を向上させやすくなることや、剥離剤組成物を構成する剥離主剤との反応性が付与できるようになることを目的として、粒子表面が有機基や官能基などで修飾されていてもよい。
【００２２】
剥離剤組成物中に充填剤が添加される場合は、充填剤が０質量％を超え、１２質量％未満の不定形粒子からなる充填剤が添加されていることが好ましい。充填剤の配合比率は、１質量％を超え、１０質量％未満がより好ましい。この範囲とすることで剥離剤層に合成皮革用の樹脂の剥離性を確保しつつ、剥離剤層の耐屈曲性も確保できる所望の鏡面光沢度を有し、かつ適度な剥離力を得ることができる。
【００２３】
不定形粒子の平均粒子径Ｄ５０は、０．５μｍ以上、５．０μｍ以下であるのが好ましい。平均粒子径Ｄ５０がこの下限値より小さくなると、充填剤が剥離剤層から露出しにくくなることで光沢感が強くなってしまう恐れがある。また、平均粒子径Ｄ５０がこの上限値より大きくなると、充填剤が剥離剤層から露出しすぎることでマット感が強くなってしまう恐れがある。なお、平均粒子径Ｄ５０は、充填剤が配合された剥離剤組成物を計測対象として、レーザー回折式粒度分布計により測定することができる。
【００２４】
充填剤に用いる不定形粒子は、シリカ、アルミナ等の原材料の塊状体を破砕、粉砕した状態のものであってもよく、沈降法やゲル法などの湿式法による一次粒子の二次凝集により形成されたものであってもよい。
充填剤の比表面積は、１０ｍ２／ｇ以上、好ましくは２０ｍ２／ｇ以上１０００ｍ２／ｇ以下、より好ましくは５０ｍ２／ｇ以上５００ｍ２／ｇ以下であるのが好ましい。
【００２５】
剥離剤組成物は、有機溶剤を含む溶液や水を分散媒とする分散液の形態で用いることが好ましい。
有機溶剤としては、たとえば、トルエン、キシレン、ヘキサン、ヘプタン、メタノール、エタノール、イソプロパノール、イソブタノール、ｎ−ブタノール、アセトン、メチルエチルケトン、テトラヒドロフラン等が挙げられる。これらは一種を単独で用いてもよく、二種以上を組み合わせて用いてもよい。
剥離剤組成物の溶液の不揮発分濃度は、塗工適性および乾燥性の観点より、５質量％以上、６０質量％以下が好ましく、１０質量％以上、５０質量％以下がより好ましく、２０質量％以上、４０質量％以下がさらに好ましい。
【００２６】
［４］合成皮革用工程紙の製造方法
合成皮革用工程紙は、基材と、該基材上に形成された剥離剤層を有する。合成皮革用工程紙の製造方法は、剥離剤層を構成する剥離剤組成物に、必要に応じて充填剤を添加して混合する。
次に、剥離剤組成物を基材上に塗布した後、加熱して有機溶剤を蒸発させて塗膜を形成して剥離剤層を得る。
塗布方法としては、たとえば、スピンコート法、スプレーコート法、バーコート法、ナイフコート法、ロールコート法、ロールナイフコート法、ブレードコート法、ダイコート法、グラビアコート法等が挙げられる。
【００２７】
前記剥離剤組成物溶液を用いる場合には、該溶液を基材上に塗布して塗膜を形成し、該塗膜を乾燥させるとともに熱硬化させることが好ましい。
【００２８】
前記剥離剤組成物溶液の乾燥工程は、初期乾燥工程およびその直後の後乾燥工程の２工程以上の工程数で、段階的に乾燥して合成皮革用工程紙を得る。初期乾燥工程は後乾燥工程よりも緩やかな条件で乾燥を行う。初期乾燥工程で、シリコーン変性アクリル樹脂が剥離剤組成物中の気液界面へ向かって偏析し、後乾燥工程で、塗膜中の残留溶剤を完全に乾燥除去するとともに、剥離剤組成物の熱硬化が行われる。初期乾燥工程で偏析したシリコーン変性アクリル樹脂は後乾燥工程の熱硬化で固定され、剥離剤層表面のＳｉ元素比率が高い状態が維持される。初期乾燥工程が行われずに後乾燥工程のみで塗膜の乾燥及び熱硬化を行った場合は、シリコーン変性アクリル樹脂の気液界面への偏析が不十分なまま固定されるため、剥離剤層表面のＳｉ元素比率が低めとなる。
【００２９】
初期乾燥工程での処理温度は、好ましくは常温〜８０℃、より好ましくは常温〜６０℃であり、処理時間は、好ましくは１５秒間〜５分間、より好ましくは２０秒間〜３分間である。塗膜の乾燥を促すように塗膜に直接風を当てることが好ましい。
後乾燥工程での加熱温度は、好ましくは８０〜２５０℃、より好ましくは１００〜２３０℃であり、加熱時間は、好ましくは１５秒間〜５分間、より好ましくは２０秒間〜３分間である。
【００３０】
合成皮革用工程紙は、前記の方法に代えて次のような製造方法により製造してもよい。まず、剥離剤層に用いるポリマー材料として熱可塑性の樹脂を使用して、基材上に剥離剤組成物を塗布または溶融押出して剥離剤層を形成する。また、所定の形状を施したエンボスロールを用意し、前記の基材上に剥離剤層を形成した積層体の剥離剤層の表面に対してエンボスロールでプレスし、剥離剤層に所定の凹凸形状を転写することにより、所望の合成皮革用工程紙を製造することができる。
【００３１】
［５］合成皮革の製造方法
合成皮革用工程紙は、合成皮革の製造工程で使用される。
合成皮革用工程紙を用いた合成皮革の製造方法としては、合成皮革用工程紙の剥離剤層上にウレタン樹脂、塩化ビニル樹脂、ポリアミド樹脂等の合成樹脂を主成分とする塗工液を塗布し乾燥して樹脂層を形成した後、必要に応じてさらにその上に基布を、接着剤を介して貼合し、乾燥後、合成皮革を合成皮革用工程紙から剥離することにより製造することができる。
上記合成皮革の製造方法において用いる合成樹脂としては、合成皮革としての風合いや耐久性の観点から、ウレタン樹脂が好ましい。
具体的には、本発明の合成皮革用工程紙の剥離剤層上にウレタン樹脂を塗布し、適宜乾燥してウレタン樹脂層を形成した後、さらに接着剤を介して基布を貼合した後熟成させ、最終的に基布とともにウレタン樹脂層を合成皮革用工程紙から剥離して合成皮革を製造することができる。
【００３２】
合成皮革用工程紙は、合成皮革の樹脂層に対する剥離力が、使用開始初期では３０〜５００ｍＮ／３０ｍｍであることが好ましく、１０回繰り返し使用後の剥離力が１０００ｍＮ／３０ｍｍ以下であるのが好ましい。
上記剥離力がこれら上限値以下であると、合成皮革用工程紙を繰り返し使用した後でも合成皮革からの安定した剥離性能が得られ、また、高い光沢度を有する合成皮革を製造することができる。これら下限値以上であると、樹脂層が剥離剤層から不意に剥がれることを防止することができる。
【実施例】
【００３３】
以下、本発明の実施例について説明する。なお、本発明は、実施例に限定されるものではない。
［１］実施例
［実施例１］
シリコーン変性アクリル樹脂およびメラミン樹脂（信越化学工業社製  X-62-9088）を主剤とし、不定形シリカ（富士シリシア化学社製  サイシリア420）を樹脂固形分に対して３．３質量％となるように添加した溶液を、基材（日本製紙社製  エスプリコート  E(UT)SW）に塗布し、初期乾燥工程およびその直後に後乾燥工程の２工程で乾燥して、剥離剤層の膜厚が７μｍの合成皮革用工程紙を得た。
【００３４】
初期乾燥工程の条件として、ハンドドライヤー（Panasonic社製、品名：ionity（品番：EH5215P））を剥離剤の塗布面に対して３０ｃｍの位置に配置し、冷風モードで５秒間塗布面を曝した。
また、後乾燥工程の条件として、防爆密閉型乾燥機（エスペック社製、品名：防爆ベントつき恒温器SPH-201）により２００℃、３０秒間で、初期乾燥工程後の塗布シートを静置した。
【００３５】
［実施例２］
実施例１の主剤をシリコーン変性アクリル樹脂およびメラミン樹脂（信越化学工業社製  KS-892）に変更し、実施例１と同様の方法で合成皮革用工程紙を得た。
［実施例３］
実施例１の主剤をシリコーン変性アクリル樹脂およびメラミン樹脂（日立化成社製  TA31-291F）に変更し、実施例１と同様の方法で合成皮革用工程紙を得た。
［実施例４］
実施例１の主剤をシリコーン変性アルキド樹脂およびメラミン樹脂（日立化成社製  TF-309）に変更し、実施例１と同様の方法で合成皮革用工程紙を得た。
【００３６】
［実施例５］
実施例１において、初期乾燥工程の条件を、ハンドドライヤー（実施例１と同じもの）を塗布面に対して３０ｃｍの位置に配置し、温風モード（１２００Ｗ）で５秒間塗布面を曝すことに変更した以外は、実施例１と同様にして合成皮革用工程紙を得た。
［実施例６］
実施例１の不定形シリカを６．６質量％に変更し、実施例１と同様の方法で合成皮革用工程紙を得た。
［実施例７］
実施例１の不定形シリカを１．７質量％に変更し、実施例１と同様の方法で合成皮革用工程紙を得た。
【００３７】
［実施例８］
実施例１の不定形シリカを除去し、実施例１と同様の方法で合成皮革用工程紙を得た。
［実施例９］
実施例２の不定形シリカを除去し、実施例２と同様の方法で合成皮革用工程紙を得た。
［実施例１０］
実施例１の剥離剤層の膜厚を６μｍに変更し、実施例１と同様の方法で合成皮革用工程紙を得た。
［実施例１１］
実施例１の剥離剤層の膜厚を５μｍに変更し、実施例１と同様の方法で合成皮革用工程紙を得た。
【００３８】
［実施例１２］
実施例２の剥離剤層の膜厚を６μｍに変更し、実施例２と同様の方法で合成皮革用工程紙を得た。
［実施例１３］
実施例２の剥離剤層の膜厚を５μｍに変更し、実施例２と同様の方法で合成皮革用工程紙を得た。
［実施例１４］
実施例１において、ゾーンを複数有する乾燥炉を備えた塗工装置を用いて、初期乾燥工程および後乾燥工程を行ったこと以外は、実施例１と同様にして合成皮革用工程紙を得た。なお、塗工装置のライン速度を６０ｍ／ｍｉｎとし、６５℃風速５ｍ／ｓｅｃのゾーンを通過する時間を５秒（初期乾燥工程）、２００℃風速１２ｍ／ｍｉｎのゾーンを通過する時間を２５秒（後乾燥工程）となるようにした。
【００３９】
［２］比較例
［比較例１］
実施例３において、初期乾燥工程を実施例５に同じ温風モードの処理に変更し、実施例３と同様の方法で合成皮革用工程紙を得た。
［比較例２］
実施例４において、初期乾燥工程を実施例５に同じ温風モードの処理に変更し、実施例４と同様の方法で合成皮革用工程紙を得た。
【００４０】
［比較例３］
実施例１の主剤をシリコーン未変性の樹脂（ＤＩＣ社製A-817）に変更し、実施例１と同様の方法で合成皮革用工程紙を得た。
［比較例４］
実施例１の剥離剤層の膜厚を１．５μｍに変更し、実施例１と同様の方法で合成皮革用工程紙を得た。
【００４１】
［３］試験方法
［3-1］剥離力評価
ポリウレタン樹脂溶液（ＤＩＣ社製クリスボン5516S）を合成皮革用工程紙上に塗布し、140℃、２分乾燥し、厚み２５μmのポリウレタン樹脂層を形成した。その後ポリウレタン樹脂層の表面にポリエステル粘着テープ（日東電工社製31Bテープ）を貼合し、２３℃、相対湿度５０％の恒温室内に３０分間静置し、幅３０ｍｍに裁断して試験片とした。引張試験機（エー・アンド・デイ製テンシロン）を用いて、剥離速度１０００ｍｍ／ｍｉｎで１８０°方向に引っ張り、剥離した際の力を測定し、これを初期剥離力とした。
初期剥離力測定後、上記手順通り、ポリウレタン樹脂層の形成、および剥離速度１０００ｍｍ／ｍｉｎで剥離を繰り返し、１０回繰り返し使用後の剥離したときの力を測定し、１０回剥離力とした。
【００４２】
［3-2］Ｓｉ元素比率の測定
ＸＰＳ（X-ray Photoelectron Spectroscopy：Ｘ線光電子分光分析）により、剥離剤層の表面のＳｉ元素比率を測定した。
最初の製膜時における剥離剤層の表面のＳｉ元素比率を初期元素比率とし、１０回繰り返し使用後における剥離剤層の表面のＳｉ元素比率を１０回元素比率とした。
なお、ＸＰＳで用いた装置は、島津製作所  ESCA-3400であり、Ｘ線アノード（発生源）にはＭｇを用いた。Ｘ線の出力は加速電圧１０ｋＶ、およびエミッション電流１５ｍＡで測定を行った。なお、Ｓｉの元素比率は、検出元素をＣ、Ｏ、Ｎ、Ｓｉの４元素として、４元素の合計量を１００％とした場合の、Ｓｉが占める比率（％）をＳｉ元素比率とした。
【００４３】
［４］試験結果
試験結果を表１に示す。
【００４４】
【表１】
2020153022.tif 000002
【００４５】
実施例１から実施例１４を見る限り、Ｓｉの初期元素比率が１２％以上であれば、１０回剥離力を１０００ｍＮ／３０ｍｍ未満に抑えることができ、合成皮革用工程紙を１０回繰り返し使用しても、剥離性が低下することがないことを確認することができた。
一方、比較例１および比較例２では、初期乾燥速度が速すぎるため、剥離剤層の表面にシリコーン変性アクリル樹脂が偏析せず、剥離剤層の表面のＳｉ元素比率が１２％未満となってしまい、１０回繰り返し使用後の剥離力が増大し、合成皮革の製造効率が低下してしまうことが確認された。
また、比較例４では、剥離剤層の膜厚が薄すぎて、結果として剥離剤層中のシリコーン変性アクリル樹脂の絶対量が少なくなってしまい、剥離剤層の表面のＳｉ元素比率を１２％以上とすることができなかった。